СПОСОБ ОБРАБОТКИ СОПРЯГАЕМЫХ ПОВЕРХНОСТЕЙ ДЕТАЛЕЙ

1. Способ обработки сопрягаемых поверхностей деталей, включающий формирование на сопрягаемых поверхностях методом электроэрозионного легирования с использованием катода и анода поверхностного слоя, микротвердость которого меньше микротвердости основы детали, отличающийся тем, что на поверхности катода из металла и/или сплава формируют поверхностный слой из цветного металла и/или сплава, после чего на сформированный поверхностный слой дополнительно наносят кольцевые участки покрытия из твердых сплавов, при этом формируют твердый износостойкий поверхностный слой с высоким коэффициентом трения, под которым расположен переходной слой, микротвердость которого меньше микротвердости основы детали.
2. Способ по п.1, отличающийся тем, что в качестве катода используют поверхность из стали и/или чугуна.
3. Способ по п.1, отличающийся тем, что в качестве анода из цветного металла и/или сплава используют электрод-инструмент из никеля.
4. Способ по любому из пп.1, 3, отличающийся тем, что поверхностный слой из цветного металла и/или сплава наносят при энергии разряда 0,01-0,63 Дж.
5. Способ по п.1, отличающийся тем, что кольцевые участки покрытия из твердых сплавов формируют с использованием анода, которым является электрод-инструмент из твердых сплавов группы сплавов группы карбидов вольфрама и/или карбидов титана с интервалом 4-6 мм, при энергии разряда 0,01-0,63 Дж.
6. Способ по п.1 или 5, отличающийся тем, что кольцевые участки покрытия из твердых сплавов формируют с интервалом 4-6 мм и шириной 4-6 мм.